(57)【要約】【課題】簡単な作業によって表面に生じた傷を修復することができる光学物品の表面修復方法を提供すること。【解決手段】有機膜層が表面に形成された眼鏡レンズの表面の傷３０を修復するにあたり、有機膜層を構成し微粒子を含む組成物と同じ屈折率の組成物を含む修復用組成物を眼鏡レンズの表面に擦って傷３０に埋めた。修復用組成物を傷３０に埋める際に、修復用組成物に含まれる微粒子が傷３０の開口側端縁を研磨することになり、傷３０の開口側端縁が摩耗されて鈍角になる。さらに、傷３０に埋め込まれる修復用組成物は有機膜層を構成する組成物と同じ屈折率であるから、傷３０の表面の内側と外側とで光学的な特性に相違がないので、傷３０が目立たない。【選択図】図２
2008152222.tif 000002
【特許請求の範囲】
【請求項１】
反射防止層の一部を構成する有機膜層が表面に形成された光学物品の表面の傷を修復する方法であって、
前記有機膜層を構成する組成物と同じ屈折率を有し、微粒子を含む組成物を含む修復用組成物を前記傷に埋めることを特徴とする光学物品の表面修復方法。
【請求項２】
請求項１に記載された光学物品の表面修復方法において、
前記修復用組成物を含むコーティング液を表面修復用部材に染み込ませ、この表面修復用部材で前記光学物品の表面を擦ることを特徴とする光学物品の表面修復方法。
【請求項３】
請求項１に記載された光学物品の表面修復方法において、
前記光学物品の表面の傷に、前記修復用組成物を含むコーティング液を滴下し、前記光学物品の表面を擦ることを特徴とする光学物品の表面修復方法。
【請求項４】
請求項１に記載された光学物品の表面修復方法において、
前記光学物品の表面の傷に、前記修復用組成物を含むコーティング液を滴下し、乾燥させた後、前記光学物品の表面を擦ることを特徴とする光学物品の表面修復方法。
【請求項５】
請求項１から請求項４のいずれかに記載された光学物品の表面修復方法において、
前記光学物品は眼鏡レンズであることを特徴とする光学物品の表面修復方法。
【請求項６】
請求項１から請求項５のいずれかに記載された光学物品の表面修復方法で用いられる光学物品の表面修復用組成物であって、
前記反射防止層は、前記有機膜層と、この有機膜層と基材との間に形成されたハードコート層とを備え、前記有機膜層が前記ハードコート層の屈折率よりも０．１０以上低い屈折率を有するコーティング膜であり、前記有機膜層は、少なくとも下記「Ａ１成分」「Ａ２成分」および「Ａ３成分」を含有するものであり、
これらの「Ａ１成分」「Ａ２成分」および「Ａ３成分」を組成として含むことを特徴とする光学物品の表面修復用組成物。
「Ａ１成分」；一般式、ＸｍＲ2３−ｍＳｉ−Ｙ−ＳｉＲ2３−ｍＸｍで表される有機ケイ素化合物〔Ｒ2は炭素数１〜６の一価炭化水素基。Ｙはフッ素原子を１個以上含有する二
価有機基。Ｘは加水分解性基。ｍは１〜３の整数である。〕
「Ａ２成分」；分子中に１個以上のエポキシ基を含有するエポキシ基含有有機化合物
「Ａ３成分」；平均粒径１〜１５０ｎｍのシリカ系微粒子 
【請求項７】
請求項６に記載された修復用組成物が繊維に含浸または付着されたことを特徴とする光学物品の表面修復用部材。
【請求項８】
請求項７に記載された光学物品の表面修復用部材において、
前記繊維は布の繊維であり、前記修復用組成物は布に含浸または付着されていることを特徴とする光学物品の表面修復用部材。
【請求項９】
請求項８に記載された光学物品の表面修復用部材において、
前記微粒子は前記布に対して０．０１質量％以上１０質量％以下であることを特徴とする光学物品の表面修復用部材。
【請求項１０】
請求項８または請求項９に記載された光学物品の表面修復用部材を製造する方法において、
前記修復用組成物から前記有機膜層を形成するためのコーティング液を作製し、このコーティング液を水で希釈し、この希釈したコーティング液を前記布に含浸させ、その後、前記布を乾燥させることを特徴とする光学物品の表面修復用部材の製造方法。
【発明の詳細な説明】
【技術分野】
【０００１】
本発明は、光学物品の表面に生じた傷を修復する方法、その修復に使用される表面修復用組成物および表面修復用部材、ならびに表面修復用部材を製造する方法に関する。
【背景技術】
【０００２】
一般に、眼鏡レンズなどの光学物品の基材表面には、傷防止のためのハードコート層や、ゴースト及びちらつきを防止するための反射防止層などが形成されている。これらは、基材表面にハードコート層、反射防止層の順で積層されている。
従来では、反射防止層には、特許文献１に記載されているような無機物質が用いられるのが主流であるが、近年では、特許文献２に記載の有機物によって反射防止層の一部を構成する有機膜層を形成する技術も開発されている。
【０００３】
【特許文献１】特開２００３−２９４９０６号公報
【特許文献２】特開２００４−１７０５００号公報
【発明の開示】
【発明が解決しようとする課題】
【０００４】
眼鏡レンズなどの光学物品においては、その表面に傷がつくことがある。表面に無機反射防止層が形成されている光学物品では、表面に傷が一度ついてしまうと、それを修復するには、一度形成した無機反射防止層を剥がしてから再度成膜する必要があった。
しかしながら、無機反射防止層を剥がす作業は煩雑であり、特に、剥がす作業において基材に傷をつけないようにするために慎重な作業が求められている。
これに対して、有機系の反射防止層は、アルカリで溶解することで有機膜層を剥がすことができるが、それでも、プラスチックレンズの有機膜層を剥がし、再度、成膜しなければならず、傷を修復するために煩雑な作業が必要とされている。
【０００５】
本発明の目的は、簡単な作業によって表面に生じた傷を修復することができる光学物品の表面修復方法、表面修復用組成物、表面修復用部材および表面修復用部材の製造方法を提供することである。
【課題を解決するための手段】
【０００６】
本発明の光学物品の表面修復方法は、反射防止層の一部を構成する有機膜層が表面に形成された光学物品の表面の傷を修復する方法であって、前記有機膜層を構成する組成物と同じ屈折率を有し、微粒子を含む組成物を含む修復用組成物を前記傷に埋めることを特徴とする。
【０００７】
この構成の発明では、光学物品の表面の有機膜層に生じた傷、例えば、断面Ｖ字形の傷に修復用組成物を埋め込んで修復作業を行うが、修復用組成物を埋め込む際に、修復用組成物に含まれる微粒子が傷の開口側端縁を研磨することになり、傷の開口側端縁に鋭角に形成されている角部が摩耗されて鈍角になる。そして、修復用組成物が傷に埋め込まれることで、有機膜層の表面が略平滑になる。さらに、傷に埋め込まれる修復用組成物は有機膜層を構成する組成物と同じ屈折率であるから、傷の表面の内側と外側とで光学的な特性に相違がないので、傷が目立たない。
従って、本発明では、光学物品の表面に生じた傷の修復を、有機膜層自体を剥離することなく、傷に修復用組成物を埋め込むという簡単な作業によって行うことができる。
【０００８】
ここで、本発明では、前記修復用組成物を含むコーティング液を表面修復用部材に染み込ませ、この表面修復用部材で前記光学物品の表面を擦る構成が好ましい。
この構成の本発明では、表面修復用部材を所定の力で光学物品に押し付けた状態で、光学物品の表面に沿って往復させたり、円軌跡に沿って移動させたりするから、傷の開口端縁が修復用組成物に含まれる微粒子で確実に摩耗されることになり、しかも、表面修復用部材に付着される修復用組成物が傷の奥深く埋め込まれることになり、より簡単な作業で傷の修復を効率的に行うことができる。
【０００９】
また、本発明では、前記光学物品の表面の傷に、前記修復用組成物を含むコーティング液を滴下し、前記光学物品の表面を擦ることが好ましい。
この構成の本発明では、液状のコーティング液を傷に滴下するので、傷の奥深くまでコーティング液が行き渡る。そして、表面を擦るだけでよいので、より簡単な作業で傷の修復を確実に行うことができる。
さらに、本発明は、前記光学物品の表面の傷に、前記修復用組成物を含むコーティング液を滴下し、乾燥させた後、前記光学物品の表面を擦ることが好ましい。
この構成の本発明では、液状のコーティング液を傷に滴下するので、傷の奥深くまでコーティング液が行き渡る。コーティング液が乾燥した後、表面を擦るだけでよいので、より簡単な作業で傷の修復を確実に行うことができる。
【００１０】
前記光学物品は眼鏡レンズである構成が好ましい。
この構成の本発明では、眼鏡レンズの傷を容易に効率的に修復することができる。
【００１１】
本発明の光学物品の表面修復用組成物は、前述の光学物品の表面修復方法で用いられる光学物品の表面修復用組成物であって、前記反射防止層は、前記有機膜層と、この有機膜層と前記基材との間に形成されたハードコート層とを備え、前記有機膜層が前記ハードコート層の屈折率よりも０．１０以上低い屈折率を有するコーティング膜であり、前記有機膜層は、少なくとも下記「Ａ１成分」「Ａ２成分」および「Ａ３成分」を含有するものであり、これらの「Ａ１成分」「Ａ２成分」および「Ａ３成分」を組成として含むことを特徴とする光学物品の表面修復用組成物。
「Ａ１成分」；一般式、ＸｍＲ2３−ｍＳｉ−Ｙ−ＳｉＲ2３−ｍＸｍで表される有機ケイ素化合物〔Ｒ2は炭素数１〜６の一価炭化水素基。Ｙはフッ素原子を１個以上含有する二価有機基。Ｘは加水分解性基。ｍは１〜３の整数である。〕
「Ａ２成分」；分子中に１個以上のエポキシ基を含有するエポキシ基含有有機化合物
「Ａ３成分」；平均粒径１〜１５０ｎｍのシリカ系微粒子
【００１２】
この構成の本発明では、光学物品は、有機膜層の「Ａ１成分」によりフッ素樹脂が本来有しているような低屈折率及び耐薬品性を発現し、「Ａ２成分」に含まれるエポキシ基の効果により高い柔軟性を発現することができ、「Ａ３成分」により、粒子内部の空隙率を大きくして所望の低屈折率を得ることができるとともに有機膜層のヘーズが増加することがない、という効果を奏することができる。本発明の表面修復用組成物では、「Ａ１成分」「Ａ２成分」および「Ａ３成分」を組成として含むから、前述の好適な光学物品に対して、前述の効果を達成することができる。
【００１３】
光学物品の表面修復用部材にかかる本発明では、前記修復用組成物が繊維に含浸または付着された構成が好ましい。
この構成の本発明では、繊維に修復用組成物が含浸あるいは付着されることで、修復用組成物が表面修復用部材から脱漏することがないので、表面修復用部材の取扱が容易となる。
【００１４】
前記繊維は布の繊維であり、前記修復用組成物は布に含浸または付着されている構成が好ましい。
この構成の本発明では、修復用組成物を含浸・付着させる繊維が布であり、この布は比較的入手が容易な部材であるため、表面修復用部材を安価に提供することができる。その上、同じ繊維からなる紙に比べて布は丈夫であるため、取扱性もよい。さらに、布の繊維を極細のものを用いることで、極細繊維の間に修復用組成物を入り込ませ、多量の修復用組成物を脱漏させることなく繊維に含浸・付着させることができる。
【００１５】
前記微粒子は前記布に対して０．０１質量％以上１０質量％以下である構成が好ましい。
微粒子が布に対して０．０１質量％未満であると、微粒子の研磨剤としての機能が十分に達成できなくなる。微粒子が布に対して１０質量％を越えると、微粒子の研磨剤としての機能が大きくなり過ぎ、かえって、光学物品の表面自体に引っ掻き傷を形成することになるので、好ましくない。
【００１６】
本発明に係る光学物品の表面修復用部材の製造方法は、前記修復用組成物から前記有機膜層を形成するためのコーティング液を作製し、このコーティング液を水で希釈し、この希釈したコーティング液を前記布に含浸させ、その後、前記布を乾燥させることを特徴とする。
この構成の本発明では、布が乾燥した状態で表面修復用部材を取り扱うことができるから、取扱が容易となる。
【発明を実施するための最良の形態】
【００１７】
[第一実施形態]
以下、本発明の第一実施形態を図面に基づいて説明する。
図１は、本実施形態で傷が修復される光学物品としての眼鏡レンズの断面図である。
図１に示される通り、眼鏡レンズ１は、レンズ基材１０の表面に、耐衝撃性向上のためのプライマー層１１、耐擦傷性向上のためのハードコート層１２、有機膜層１３が、内側から外側に向かって順に積層される。ハードコート層１２と有機膜層１３とで本実施形態の反射防止層が形成される。
【００１８】
（１．レンズ基材１０）
レンズ基材１０の材質としては、プラスチック樹脂であれば特に限定されないが、レンズ基材１０表面の上層に形成される有機膜層１３との屈折率差を得るために、屈折率が１．６以上のレンズ素材を使用することが好ましい。屈折率が１．６以上のレンズ素材としては、イソシアネート基またはイソチオシアネート基を持つ化合物と、メルカプト基を持つ化合物を反応させることによって製造されるポリチオウレタン系プラスチック、あるいはエピスルフィド基を持つ化合物を含む原料モノマーを重合硬化して製造される、エピスルフィド系プラスチック等が挙げられる。
【００１９】
ポリチオウレタン系プラスチックの主成分となるイソシアネート基またはイソチオシアネート基を持つ化合物としては、公知の化合物を用いることができる。
エピスルフィド系プラスチックの原料モノマーとして用いられる、エピスルフィド基を持つ化合物の具体例としては、公知のエピスルフィド基を持つ化合物が何ら制限なく使用できる。例えば、既存のエポキシ化合物のエポキシ基の一部あるいは全部の酸素を硫黄で置き換えることによって得られるエピスルフィド化合物が挙げられる。
また、プラスチックレンズの高屈折率化のためには、エピスルフィド基以外にも硫黄原子を含有する化合物がより好ましく用いることができる。具体例としては、１，２−ビス（β−エピチオプロピルチオ）エタン、ビス−（β−エピチオプロピル）スルフィド、１，４−ビス（β−エピチオプロピルチオメチル）ベンゼン、２，５−ビス（β−エピチオプロピルチオメチル）−１，４−ジチアン、ビス−（β−エピチオプロピル）ジスルフィド等が挙げられる。
【００２０】
本実施形態におけるレンズ基材の重合方法としては、特に限定されることなく、一般にレンズ基材の製造に用いられている重合方法を用いることができる。例えば、素材としてビニル系モノマーを用いる場合には、有機過酸化物等の熱重合開始剤を用いて、熱硬化を行い、レンズ基材を製造することができる。また、ベンゾフェノン等の光重合開始剤を用いて、紫外線を照射することによってモノマーを硬化させ、レンズ基材を製造することもできる。
また、イソシアネート基またはイソチオシアネート基を持つ化合物と、メルカプト基を持つ化合物を反応させることによって製造されるポリチオウレタン系プラスチックを用いる場合には、イソシアネート基またはイソチオシアネート基を持つ化合物と、メルカプト基を持つ化合物を混合した後、ウレタン樹脂用の硬化触媒を添加、混合し、加熱硬化することによって製造できる。硬化触媒の具体例としては、エチルアミン、エチレンジアミン、トリエチルアミン、トリブチルアミン等のアミン化合物、ジブチル錫ジクロライド、ジメチル錫ジクロライド等が挙げられる。
さらに、素材としてエピスルフィド基を有する化合物を含む原料モノマーを重合させることによって得られる、エピスルフィド系のプラスチックをレンズ基材に用いる場合には、エピスルフィド基を持つ化合物を単独で、またはエピスルフィド基と共重合可能な他のモノマーと混合した後、エポキシ樹脂用の硬化触媒を添加、混合し、加熱により重合硬化を行うことによって製造できる。
【００２１】
エポキシ樹脂用の硬化触媒は特に制限はないが、具体例としては、ジメチルベンジルアミン、ジメチルシクロヘキシルアミン、ジエチルエタノールアミン、ジブチルエタノールアミン、トリジメチルアミノメチルフェノール等の３級アミン、エチルメチルイミダゾール等のイミダゾール類、などが挙げられる。また、エピスルフィド基を持つ化合物と共重合可能な他のモノマーとしては、水酸基を持つ化合物、メルカプト基を持つ化合物、１級または２級アミン、カルボキシル基を持つ化合物などが挙げられる。
水酸基を持つ化合物の具体例としては、イソプロピルアルコール、ｎ−ヘキシルアルコール等のアルコール類、エチレングリコール、１，６−ヘキサンジオール、ペンタエリスリトールジメタクリレート、ペンタエリスリトールジアクリレート等の多価アルコール類が挙げられる。メルカプト基を持つ化合物の具体例としては、チオフェノール、エチルチオグリコレート、ビス（２−メルカプトエチル）スルフィド、２，５−ジメルカプトメチル−１，４−ジチアン等が挙げられる。
【００２２】
（２．プライマー層１１）
プライマー層１１は、レンズ基材１０の表面に形成される。プライマー層１１は、硫黄原子を含むレンズ基材１０と後述するハードコート層１２との双方の界面に存在して、不活性な硫黄原子を含むレンズ基材１０とハードコート層１２との双方への密着性を両立する性質を有し、表面処理膜の耐久性を向上させる役割を担う。加えて外部からの衝撃吸収層としての性質も併せ持ち、耐衝撃性を向上させる性質も有する。また、プライマー層は、少なくとも下記「Ｂ１成分」および「Ｂ２成分」とを含有したコーティング組成物を用いて形成される。
「Ｂ１成分」；極性基を有する有機樹脂ポリマー
「Ｂ２成分」；酸化チタンを含有する金属酸化物微粒子
【００２３】
「Ｂ１成分」は、レンズ基材とハードコート層の双方に密着性を発現する。「Ｂ２成分」は、プライマーの屈折率を発現すると共に、フィラーとしてプライマー層の架橋密度向上に作用して、耐水性、耐候性や耐光性の向上を図ることができる。
「Ｂ１成分」としては、ポリエステル樹脂、ポリウレタン樹脂、エポキシ樹脂、メラミン樹脂、ポリオレフィン樹脂、ウレタンアクリレート樹脂、エポキシアクリレート樹脂等の各種樹脂を使用することが可能である。この内、硫黄原子を含むレンズ基材に対する密着性とフィラーとなる金属酸化物微粒子の分散性の点から、ポリエステル樹脂を好ましく用いることができる。
【００２４】
ポリエステル樹脂では、樹脂中のエステル結合および側鎖に付いたヒドロキシル基やエポキシ基がプラスチックレンズ基材表面分子と相互作用を生じ易く、高い密着性を発現する。一方、ポリエステル樹脂のｐＨは弱酸性を示す場合が多く、フィラーとなる金属酸化物微粒子が安定に存在できるｐＨと合致する場合が多い。よってプライマー樹脂中に金属酸化物微粒子が局在化せずに均質に分散した状態となり、プライマー層の架橋密度を安定化もしくは向上させ、耐水性および耐光性が向上する。
ポリエステル樹脂としては、特開２０００−１４４０４８号公報に記載されているポリエステル系熱可塑性エラストマーを例示することができる。ポリエステル系熱可塑性エラストマーは、ハードセグメントにポリエステル、ソフトセグメントにポリエーテルまたはポリエステルを使用したマルチブロック共重合体である。ハードセグメント（Ｈ）とソフトセグメント（Ｓ）との重量比率は、Ｈ／Ｓ＝３０／７０〜９０／１０、好ましくは４０／６０〜８０／２０である。
【００２５】
一方、「Ｂ２成分」としては、酸化チタンを含有する金属酸化物微粒子であり、平均粒径は、１〜２００ｎｍ、好ましくは５〜３０ｎｍを用いる。また、金属酸化物微粒子は酸化チタンのみを含有するものであってもよく、酸化チタンと他の無機酸化物とを含有するものであってもよい。例えば、他の無機酸化物として、Ｓｉ、Ａｌ、Ｓｎ、Ｓｂ、Ｔａ、ＣＥ、Ｌａ、ＦＥ、Ｚｎ、Ｗ、Ｚｒ、Ｉｎ等金属の酸化物と、酸化チタンとを混合して使用してもよい。さらに、「Ｂ２成分」の金属酸化物微粒子は、酸化チタンと他の無機酸化物との複合粒子であってもよい。他の無機酸化物との複合粒子を使用する場合には、例えば、Ｓｉ、Ａｌ、Ｓｎ、Ｓｂ、Ｔａ、ＣＥ、Ｌａ、ＦＥ、Ｚｎ、Ｗ、Ｚｒ、Ｉｎ等の金属の酸化物と、酸化チタンとが複合したものを使用すればよい。
また、「Ｂ２成分」は分散媒、例えば水、アルコール、もしくはその他の有機溶媒に分散させたものを用いるのが好ましい。この場合には、金属酸化物微粒子の分散安定性を高めるために、無機酸化物粒子の表面を有機ケイ素化合物、アミン系化合物で処理してもよい。この処理の際に使用される有機ケイ素化合物としては、単官能性シラン、二官能性シラン、三官能性シラン、四官能性シラン等が例示できる。
【００２６】
アミン系化合物としては、アンモニウム、エチルアミン、トリエチルアミン、イソプロピルアミン、ｎ−プロピルアミン等のアルキルアミン、ベンジルアミン等のアラルキルアミン、ピペリジン等の脂環式アミン、モノエタノールアミン、トリエタノールアミン等のアルカノールアミンが例示できる。このうち、ポリエステル樹脂との結合力を向上させプライマー膜の架橋密度をさらに向上させ、耐水性、耐候性や耐光性を向上させる目的で、金属酸化物微粒子の最表面を、エポキシ基を有する有機ケイ素化合物で修飾処理した金属酸化物微粒子を用いることが好ましい。なお、これらの有機ケイ素化合物、アミン化合物の添加量は、無機酸化物粒子の重量に対して１〜１５％程度の範囲であることが好ましい。
【００２７】
そして、「Ｂ２成分」としての酸化チタンを含有する金属酸化物微粒子は、ルチル型の結晶構造を有する複合酸化物核粒子を含むことが好ましい。但し、後述するハードコート層にルチル型の結晶構造を有する酸化チタンを含有する金属酸化物微粒子を使用する場合には、ハードコート層が紫外線吸収性能を有するため、プライマー層には従来のアナターゼ型の結晶構造を有する酸化チタンを含有する複合酸化物微粒子を用いることも可能である。
さらに、酸化チタン以外の無機酸化物微粒子として、酸化スズを使用することも可能である。例えば、酸化スズもしくは酸化スズ粒子と酸化ジルコニウム粒子、または酸化スズ粒子と酸化ジルコニウム粒子と酸化ケイ素粒子等の複合微粒子を核として、その表面を酸化ケイ素、酸化ジルコニウム、五酸化アンチモン、酸化アルミニウム等の１種もしくは２種以上からなる複合コロイド粒子で被覆された無機酸化物微粒子を用いることが好ましい。酸化スズは酸化チタンに比べて屈折率は低く、高屈折率のプライマー層を得るためには使用量を多くする必要があるものの、酸化チタンのような光活性作用は少ないと考えられ、プライマー層およびハードコート層自体の耐久性が要求される場合において好ましい組み合わせである。
【００２８】
しかしながら、耐光性および屈折率の観点から、プライマー層についてもルチル型の結晶構造を有する酸化チタンを含有する複合酸化物微粒子を用いることがより好ましい。ルチル型の結晶構造を有する酸化チタンを含有する複合酸化物微粒子は、耐光性に優れている上、アナターゼ型に比べて屈折率が高いためにプライマー膜中での使用量を減らせることができ、密着性に寄与する樹脂成分を増量することができる。
このようにして得られるプライマー層形成用のコーティング組成物は、必要に応じ、溶剤に希釈して用いることができる。溶剤としては、アルコール類、エステル類、ケトン類、エーテル類、芳香族類等の溶剤が用いられる。コーティング組成物は、上記成分の他に、必要に応じて、少量の金属キレート化合物、界面活性剤、帯電防止剤、紫外線吸収剤、酸化防止剤、分散染料、油溶染料、顔料、フォトクロミック化合物、ヒンダードアミン、ヒンダードフェノール系等の耐光耐熱安定剤等を添加し、コーティング液の塗布性、硬化速度および硬化後の被膜性能を改良することもできる。
さらに、コーティング用組成物（コーティング液）の塗布にあたっては、レンズ基材１０とプライマー層１１との密着性の向上を目的として、レンズ基材１０の表面を予めアルカリ処理、酸処理、界面活性剤処理、無機あるいは有機の微粒子による剥離／研磨処理、プラズマ処理を行うことが効果的である。また、コーティング用組成物の塗布／硬化方法としては、ディッピング法、スピンコート法、スプレーコート法、ロールコート法、あるいは、フローコート法等によりコーティング用組成物を塗布した後、４０〜２００℃の温度で数時間加熱／乾燥することにより、プライマー層を形成できる。
【００２９】
上述した「Ｂ１成分」と「Ｂ２成分」の含有量は、これらの合計量を１００重量部とした場合に、Ｂ成分の割合が２０〜８０重量部であることが好ましい。より好ましくは、４０〜６０重量部である。「Ｂ１成分」の割合が８０重量部を越えると、「Ｂ２成分」の割合が減るため、屈折率が低下しすぎ、干渉縞が発生して外観が悪くなる。また、フィラーとなる「Ｂ２成分」が少ないと架橋密度が低下して、耐水性、耐光性が不足する。「Ｂ１成分」の割合が２０重量部未満であると、プラスチックレンズ基材とハードコート層に対する密着性が不足する。
また、プライマー層の膜厚は、０．０１〜５０μｍ、特に０．１〜３０μｍの範囲が好ましい。プライマー層が薄すぎると耐水性や耐衝撃性などの基本性能が実現できず、逆に厚すぎると、表面の平滑性が損なわれたり、光学的歪や白濁、曇りなどの外観欠点を発生したりする場合がある。
【００３０】
（３．ハードコート層１２）
ハードコート層１２は、レンズ基材１０の表面に形成されたプライマー層１１の上に形成される。 ハードコート層１２は、少なくとも以下の「Ｃ１成分」と、「Ｃ２成分」とを有する。
「Ｃ１成分」；ルチル型の結晶構造を有する酸化チタンを含有する金属酸化物粒子
「Ｃ２成分」；一般式：Ｒ1ＳｉＸ13で示される有機ケイ素化合物（式中、Ｒ1は重合可能な反応基を有する炭素数が２以上の有機基、Ｘ1は、加水分解性基を表す）
さらに具体的には、少なくとも下記「Ｃ１成分」及び「Ｃ２成分」を含有するコーティング用組成物から形成されたコーティング膜である。「Ｃ１成分」としては、例えば、酸化チタン及び酸化スズ、又は酸化チタン、酸化スズ及び酸化ケイ素からなるルチル型の結晶構造を有する複合酸化物を含む平均粒径１〜２００ｎｍの無機酸化物微粒子を挙げることができ、「Ｃ２成分」は、一般式：Ｒ1ＳｉＸ13で表される有機ケイ素化合物（式中、Ｒ1は重合可能な反応基を有する炭素数が２以上の有機基、Ｘ1は加水分解性基を表す）が挙げられる。
【００３１】
ハードコート層１２は、干渉縞を抑制する目的で、高屈折率のレンズ基材１０と同程度の、高い屈折率が要求される。ハードコート層１２の高屈折率化への対応は、高屈折率を有する無機酸化物微粒子を用いる方法が一般的であり、具体的には、Ａｌ、Ｓｎ、Ｓｂ、Ｔａ、ＣＥ、Ｌａ、ＦＥ、Ｚｎ、Ｗ、Ｚｒ、Ｉｎ、Ｔｉから選ばれる１種又は２種以上の金属の酸化物（これらの混合物を含む）、及び／又は２種以上の金属を含む複合酸化物からなる無色透明の無機酸化物微粒子が用いられる。このうち、屈折率、透明性、分散安定性等の点から酸化チタンを含有する無機酸化物微粒子が一般的に用いられる。
しかしながら、酸化チタンを含有する無機酸化物微粒子をハードコート層用の金属酸化物として用いた場合には次のような問題があった。酸化チタンは、光（紫外線）エネルギーを受けると活性を帯び、強い酸化分解力により、有機物を分解するという特性を有する（以降、光活性と表す）。その結果、酸化チタンがハードコート膜の構成成分として含有されている場合、光活性によりもう一つの主構成成分であるシランカップリング剤等の有機物を分解して、ハードコート膜のクラックや膜ハガレを発生させ、耐久品質が低下する傾向にある。
【００３２】
これに対して、ルチル型の結晶構造を有する酸化チタンを含有する金属酸化物を用いることが好ましい。すなわち、ルチル型の結晶構造を有する酸化チタンを含有する金属酸化物微粒子を使用することで、酸化チタンの光活性に起因する種々の不具合点を改善することができる。それは、酸化チタンを含有する金属酸化物の結晶構造をアナターゼ型に代えてルチル型にすることによって耐候性や耐光性がより向上し、かつ屈折率はアナターゼ型の結晶よりもルチル型の結晶の方が高いので、比較的屈折率の高い無機酸化物微粒子が得られる。
ルチル型の結晶構造を有する酸化チタンは、アナターゼ型の酸化チタンが光（紫外線）エネルギーを受けると活性を帯び、強い酸化分解力により、有機物を分解するという特性を有するのと異なり、このような光活性が低い。これは、光（紫外線）を照射すると酸化チタンの価電子帯の電子が励起されて、ＯＨフリーラジカルとＨＯ2フリーラジカルがで
き、この強力な酸化力により有機物を分解するが、アナターゼ型酸化チタンよりルチル型酸化チタンの方が熱エネルギー的に安定であるため、フリーラジカルの生成量が極めて少ないためである。よって、ルチル型の結晶構造の酸化チタンを配合したハードコート層１２が耐候性や耐光性に優れているため、有機膜層１３がハードコート層１２によって変質されるおそれが無く、耐候性や耐光性に優れたプラスチックレンズが得られる。
【００３３】
ルチル型の結晶構造を有する酸化チタンを得る手法はいくつか考えられるが、酸化スズとの複合酸化物、さらに酸化ケイ素を加えた複合酸化物とすることが好ましい。酸化スズとの複合酸化物を加えた場合、無機酸化物微粒子中に含まれる酸化チタン及び酸化スズの量は、酸化チタンをＴｉＯ2に換算し、酸化スズをＳｎＯ2に換算したとき、ＴｉＯ2／Ｓ
ｎＯ2の重量比が１／３〜２０／１、好ましくは１．５／１〜１３／１の範囲にあること
が望ましい。
ＳｎＯ2の量を上記重量比の範囲よりも少なくしていくと、結晶構造がルチル型からア
ナターゼ型にシフトしていき、ルチル型の結晶とアナターゼ型の結晶を含む混晶になる、あるいはアナターゼ型の結晶となる。また、ＳｎＯ2の量を上記重量比の範囲よりも多く
していくと、酸化チタンのルチル型結晶と酸化スズのルチル型結晶の中間にあるルチル型の結晶構造となり、いわゆる酸化チタンのルチル型結晶とは異なる結晶構造を示すようになり、しかも得られる無機酸化物微粒子の屈折率も低下する。
【００３４】
また、酸化スズとの複合酸化物、さらに酸化ケイ素を加えた複合酸化物を加えた場合、無機酸化物微粒子中に含まれる酸化チタン、酸化スズ、及び酸化ケイ素の量は、酸化チタンをＴｉＯ2に換算し、酸化スズをＳｎＯ2に換算し、酸化ケイ素をＳｉＯ2に換算したと
き、ＴｉＯ2／ＳｎＯ2の重量比が１／３〜２０／１、好ましくは１．５／１〜１３／１の範囲にあり、かつ（ＴｉＯ2＋ＳｎＯ2）／ＳｉＯ2の重量比が５５／４５〜９９／１、好
ましくは７０／３０〜９８／２の範囲にあることが望ましい。
ＳｎＯ2の含有量については、酸化スズとの複合酸化物を加えた場合と同様であるが、これに酸化ケイ素を含ませることにより、得られる無機酸化物微粒子の安定性と分散性を向上させることができる。ここで、ＳｉＯ2の量を上記重量比の範囲よりも少なくしてい
くと、安定性と分散性が低下する。また、ＳｉＯ2の量を上記重量比の範囲よりも多くし
ていくと、この安定性と分散性はより向上するが、得られる無機酸化物微粒子の屈折率が低下するので好ましくない。しかし、このルチル型酸化チタンにおいてもフリーラジカルは生成される。これについては、酸化チタンを含有する無機酸化物微粒子として、酸化チタンを含有する２種以上の複合酸化物を含む無機酸化物微粒子を使用した場合も同様である。
【００３５】
そのため、本実施形態のプラスチックレンズにおけるハードコート層１２は、下記「Ｃ１成分」及び「Ｃ２成分」を含有するコーティング用組成物から形成されたコーティング膜とすることが好ましい。「Ｃ１成分」は、酸化チタン及び酸化スズ、又は酸化チタン、酸化スズ及び酸化ケイ素からなるルチル型の結晶構造を有する複合酸化物の核粒子の表面を、酸化ケイ素と酸化ジルコニウム及び／又は酸化アルミニウムからなる複合酸化物の被覆層で被覆したものを含む平均粒径１〜２００ｎｍの金属酸化物微粒子。「Ｃ２成分」は、一般式：Ｒ1ＳｉＸ13で表される有機ケイ素化合物（式中、Ｒ1は重合可能な反応基を有する炭素数が２以上の有機基、Ｘ1は加水分解性基を表す）。
【００３６】
酸化チタンに光（紫外線）を照射すると酸化チタンの価電子帯の電子が励起されて、ＯＨフリーラジカルとＨＯ2フリーラジカルができ、この強力な酸化力により有機物を分解
するが、アナターゼ型酸化チタンよりルチル型酸化チタンの方が熱エネルギー的に安定であるため、フリーラジカルの生成量が極めて少ない。しかし、このルチル型酸化チタンにおいてもフリーラジカルは生成されるため、複合酸化物からなる核粒子の表面を、酸化ケイ素と酸化ジルコニウム及び／又は酸化アルミニウムからなる複合酸化物の被覆層で被覆したものを使用することが望ましい。これは、核粒子で生成されたフリーラジカルは、同様に強力な酸化力を有しているものの不安定であるため、被覆層を通過する間に被覆層の触媒作用により消滅するからである。
【００３７】
前記核粒子中に含まれる酸化チタン及び酸化スズ、又は酸化チタン、酸化スズ及び酸化ケイ素の含有量については、上記に示した場合と同様であるが、被覆層に含まれる酸化ケイ素と酸化ジルコニウム及び酸化アルミニウムの含有量は、用いる複合酸化物の組み合わせにより、以下の（ａ）〜（ｃ）に示す範囲から選択することが好ましい。
（ａ）被覆層が酸化ケイ素と酸化ジルコニウムの複合酸化物で形成される場合、被覆層に含まれる酸化ケイ素と酸化ジルコニウムの量は、酸化ケイ素をＳｉＯ2に換算し、酸化ジルコニウムをＺｒＯ2に換算したとき、ＳｉＯ2／ＺｒＯ2の重量比が５０／５０〜９９／１、好ましくは６５／３５〜９０／１０の範囲にあることが望ましい。
ＺｒＯ2の量が上記重量比の範囲より多くなると、フリーラジカルをトラップすることのできるＺｒ原子は増加するが、被覆層にひずみが生じて緻密な被覆層が形成されないため、核粒子で生成したフリーラジカルが無機酸化物微粒子の表面に出てきて、有機物の酸化を招くことになる。また、ＺｒＯ2の量が上記重量比の範囲より少なくなると、緻密な被覆層はでき易くなるが、フリーラジカルをトラップするためのＺｒ原子が少ないため、核粒子で生成したフリーラジカルが無機酸化物微粒子の表面に出てきて、有機物の酸化を招くことになる。
【００３８】
（ｂ）被覆層が酸化ケイ素と酸化アルミニウムの複合酸化物で形成される場合、被覆層に含まれる酸化ケイ素と酸化アルミニウムの量は、酸化ケイ素をＳｉＯ2に換算し、酸化アルミニウムをＡｌ2Ｏ3に換算したとき、ＳｉＯ2／Ａｌ2Ｏ3の重量比が６０／４０〜９９／１、好ましくは６８／３２〜９５／５の範囲にあることが望ましい。
ここで、Ａｌ2Ｏ3の量が上記範囲より多くなると、フリーラジカルをトラップすることのできるＡｌ原子は増加するが、緻密な被覆層ができないため、核粒子で生成したフリーラジカルが無機酸化物微粒子の表面に出てきて、有機物の酸化を招くことになる。また、Ａｌ2Ｏ3の量が上記範囲より少なくなると、緻密な被覆層はでき易くなるが、フリーラジカルをトラップするためのＡｌ原子が少ないため、核粒子で生成したフリーラジカルが無機酸化物微粒子の表面に出てきて、有機物の酸化を招くことになる。
【００３９】
（ｃ）被覆層が酸化ケイ素と酸化ジルコニウム及び酸化アルミニウムの複合酸化物で形成される場合、被覆層に含まれる酸化ケイ素と酸化ジルコニウム及び酸化アルミニウムの量は、酸化ケイ素をＳｉＯ2に換算し、酸化ジルコニウムをＺｒＯ2に換算し、酸化アルミニウムをＡｌ2Ｏ3に換算したとき、ＳｉＯ2／（ＺｒＯ2＋Ａｌ2Ｏ3）の重量比が９８／２〜６／４、好ましくは９５／５〜７／３の範囲にあることが望ましい。
ＺｒＯ2とＡｌ2Ｏ3の合計量が上記重量比の範囲より多くなると、フリーラジカルをトラップすることのできるＺｒ原子とＡｌ原子の合計量は増加するが、緻密な被覆層ができないため、核粒子で生成したフリーラジカルが無機酸化物微粒子の表面に出てきて、有機物の酸化を招くことになる。また、ＺｒＯ2とＡｌ2Ｏ3の合計量が上記重量比の範囲より少なくなると、緻密な被覆層はでき易くなるが、フリーラジカルをトラップするためのＺｒ原子とＡｌ原子の合計量が少ないため、核粒子で生成したフリーラジカルが無機酸化物微粒子の表面に出てきて、有機物の酸化を招くことになる。また、被覆層の厚さは、核粒子で生成したフリーラジカルが無機酸化物微粒子の表面に出てきて、有機物の酸化を招くことを防ぐ観点から、０．０２〜２．２７ｎｍ、好ましくは０．１６〜１．１４ｎｍの範囲にあることが望ましい。
なお、ここでいう核粒子を構成する複合酸化物は、酸化チタン及び酸化スズからなる複合固溶体酸化物（ドープされた複合酸化物を含む）及び／又は複合酸化物クラスター、或いは酸化チタン、酸化スズ及び酸化ケイ素からなる複合固溶体酸化物（ドープされた複合酸化物を含む）及び／又は複合酸化物クラスターを意味する。また、核粒子及び／又は被覆層を構成する複合酸化物は、末端にＯＨ基を有する複合含水酸化物であってもよく、さらに複合含水酸化物を一部含むものであってもよい。
【００４０】
酸化チタンを含有する無機酸化物微粒子の平均粒径は、１〜２００ｎｍ、好ましくは５〜３０ｎｍの径の範囲が望ましい。平均粒径が１ｎｍ未満であると、プラスチックレンズ基材上にハードコート層を形成するための乾燥過程で、粒子同士がブリッジ化して均一に収縮しなくなり、さらにはその収縮率も低下して、充分な膜硬度を有するハードコート層１２が得られなくなる。一方、平均粒径が２００ｎｍを超えると、ハードコート層１２が白色化し、光学部品の用途には適さなくなる。
また、ルチル型の結晶構造を有する酸化チタンを含有する無機酸化物微粒子は単独で用いても良く、あるいは他の無機酸化物粒子と併用してもよい。他の無機酸化物粒子としては、Ｓｉ，Ａｌ，Ｓｎ，Ｓｂ，Ｔａ，ＣＥ，Ｌａ，ＦＥ，Ｚｎ，Ｗ，Ｚｒ，Ｉｎから選ばれる１種又は２種以上の金属の酸化物（これらの混合物を含む）、及び／又は２種以上の金属を含む複合酸化物からなる無機酸化物微粒子を例示することができる。
【００４１】
無機酸化物微粒子の具体的な例としては、平均粒径１〜２００ｎｍのルチル型の結晶構造を有する酸化チタンを含有する無機酸化物微粒子が、例えば水、アルコール系もしくはその他の有機溶媒にコロイド状に分散した分散媒である。市販品の分散媒としては、酸化チタン及び酸化スズ、又は酸化チタン、酸化スズ及び酸化ケイ素からなるルチル型の結晶構造を有する複合酸化物の核粒子の表面を、酸化ケイ素と酸化ジルコニウム及び／又は酸化アルミニウムからなる複合酸化物の被覆層で被覆した平均粒径８〜１０ｎｍの無機酸化物微粒子を含むコーティング用の分散ゾル（触媒化成工業（株）製、オプトレイク）等を挙げることができる。
さらに、コーティング用組成物での分散安定性を高めるために、これらの無機酸化物微粒子表面を有機ケイ素化合物またはアミン系化合物、さらには酒石酸、リンゴ酸等のカルボン酸で処理したものを使用することも可能である。この際に用いられる有機ケイ素化合物としては、単官能性シラン、二官能性シラン、三官能性シラン、四官能性シラン等が挙げられる。また、処理に際しては加水分解性基を未処理で行う、あるいは加水分解して行ってもよい。さらに加水分解処理後は、加水分解性基が微粒子の−ＯＨ基と反応した状態が好ましいが、一部残存した状態でも安定性には何ら問題がない。
【００４２】
また、アミン系化合物としてはアンモニウムまたはエチルアミン、トリエチルアミン、イソプロピルアミン、ｎ−プロピルアミン等のアルキルアミン、ベンジルアミン等のアラルキルアミン、ピペリジン等の脂環式アミン、モノエタノールアミン、トリエタノールアミン等のアルカノールアミンが挙げられる。
無機酸化物微粒子の種類や配合量は、目的とする硬度や屈折率等により決定されるものであるが、配合量はハードコート組成物中の固形分の５〜８０重量％、特に１０〜５０重量％の範囲であることが望ましい。配合量が少なすぎると、コーティング膜の耐摩耗性が不十分となる場合がある。一方、配合量が多すぎると、コーティング膜にクラックが生じ、染色性も不十分となる場合がある。
【００４３】
次に「Ｃ２成分」（一般式：Ｒ1ＳｉＸ13で表される有機ケイ素化合物）について説明する。
「Ｃ２成分」は、ハードコート層のバインダー剤としての役割を果たす。「Ｃ２成分」の一般式中、Ｒ1は、重合可能な反応基を有する有機基であり、炭素数は２以上である。Ｒ1はビニル基、アリル基、アクリル基、メタクリル基、１−メチルビニル基、エポキシ基、メルカプト基、シアノ基、イソシアノ基、アミノ基等の重合可能な反応基を有する。また、Ｘ1は、加水分解可能な官能基であり、例えば、メトキシ基、エトキシ基、メトキシエトキシ基等のアルコキシ基、クロロ基、ブロモ基等のハロゲン基、アシルオキシ基等があげられる。
「Ｃ２成分」の有機ケイ素化合物としては、例えば、ビニルトリアルコキシシラン、ビニルトリクロロシラン、ビニルトリ（β−メトキシ−エトキシ）シラン、アリルトリアルコキシシラン、アクリルオキシプロピルトリアルコキシシラン、メタクリルオキシプロピルトリアルコキシシラン、γ−グリシドキシプロピルトリアルコキシシラン、β−（３，４−エポキシシクロヘキシル）−エチルトリアルコキシシラン、メルカプトプロピルトリアルコキシシラン、γ−アミノプロピルトリアルコキシシラン等があげられる。この「Ｃ２成分」の有機ケイ素化合物は、２種類以上を混合して用いてもよい。
【００４４】
そして、「Ｃ１成分」を「Ｃ２成分」と混合して、ハードコート層１２を形成するためのハードコート液を製造する際には、「Ｃ１成分」が分散したゾルと、「Ｃ２成分」とを混合することが好ましい。「Ｃ１成分」の配合量は、ハードコート層１２の硬度や、屈折率等により決定されるものであるが、ハードコート液中の固形分の５〜８０重量％、特に１０〜６０重量％であることが好ましい。配合量が少なすぎると、ハードコート層の耐磨耗性が不十分となり、配合量が多すぎると、ハードコート層１２にクラックが生じることがある。また、ハードコート層１２を染色する場合には、染色性が低下する場合もある。
さらに、ハードコート層１２は、「Ｃ１成分」、「Ｃ２成分」だけでなく、多官能性エポキシ化合物を含有することが非常に有用である。多官能性エポキシ化合物は、プライマー層に対するハードコート層１２の密着性を向上させるとともに、ハードコート層１２の耐水性およびプラスチックレンズとしての耐衝撃性を向上させることができる。また、多官能性エポキシ化合物の分子中にヒドロキシル基が存在すると、プライマー層１１との密着性が向上することが認められる。従って、一分子中に一個以上のヒドロキシル基を含む多官能性エポキシ化合物を用いることによって、この多官能性エポキシ化合物の配合量を減らすことが可能であるため、耐擦傷性を向上させることができる。特に、ハードコート層１２の上面に後述する有機膜層１３を形成した場合には、有機膜層１３の膜厚が非常に薄くなることが多く、さらに、有機膜層１３に内部空洞を有するシリカ系微粒子を使用する場合には、水分を通しやすくなるために、ハードコート層１２に耐水性が必要となる。よって多官能性エポキシ化合物は非常に有用である。
【００４５】
多官能性エポキシ化合物としては、例えば、１，６−ヘキサンジオールジグリシジルエーテル、エチレングリコールジグリシジルエーテル、ジエチレングリコールジグリシジルエーテル、トリエチレングリコールジグリシジルエーテル、テトラエチレングリコールジグリシジルエーテル、ノナエチレングリコールジグリシジルエーテル、プロピレングリコールジグリシジルエーテル、ジプロピレングリコールジグリシジルエーテル、トリプロピレングリコールジグリシジルエーテル、テトラプロピレングリコールジグリシジルエーテル、ノナプロピレングリコールジグリシジルエーテル、ネオペンチルグリコールジグリシジルエーテル、ネオペンチルグリコールヒドロキシヒバリン酸エステルのジグリシジルエーテル、トリメチロールプロパンジグリシジルエーテル、トリメチロールプロパントリグリシジルエーテル、グリセロールジグリシジルエーテル、グリセロールトリグリシジルエーテル、ジグリセロールジグリシジルエーテル、ジグリセロールトリグリシジルエーテル、ジグリセロールテトラグリシジルエーテル、ペンタエリスリトールジグリシジルエーテル、ペンタエリスリトールトリグリシジルエーテル、ペンタエリスリトールテトラグリシジルエーテル、ジペンタエリスリトールテトラグリシジルエーテル、ソルビトールテトラグリシジルエーテル、トリス（２−ヒドロキシエチル）イソシアネートのジグリシジルエーテル、トリス（２−ヒドロキシエチル）イソシアネートのトリグリシジルエーテル、等の脂肪族エポキシ化合物、イソホロンジオールジグリシジルエーテル、ビス−２，２−ヒドロキシシクロヘキシルプロパンジグリシジルエーテル等の脂環族エポキシ化合物、レゾルシンジグリシジルエーテル、ビスフェノールＡジグリシジルエーテル、ビスフェノールＦジグリシジルエーテル、ビスフェノールＳジグリシジルエーテル、オルトフタル酸ジグリシジルエーテル、フェノールノボラックポリグリシジルエーテル、クレゾールノボラックポリグリシジルエーテル等の芳香族エポキシ化合物等が挙げられる。
【００４６】
このうち、１，６−ヘキサンジオールジグリシジルエーテル、ジエチレングリコールジグリシジルエーテル、トリエチレングリコールジグリシジルエーテル、トリメチロールプロパントリグリシジルエーテル、グリセロールジグリシジルエーテル、グリセロールトリグリシジルエーテル、トリス（２−ヒドロキシエチル）イソシアネートのトリグリシジルエーテル等の脂肪族エポキシ化合物を好ましく用いることができる。
さらに、ハードコート層１２に硬化触媒を添加してもよい。硬化触媒としては、例えば、過塩素酸、過塩素酸アンモニウム、過塩素酸マグネシウム等の過塩素酸類、Ｃｕ（II）、Ｚｎ（II）、Ｃｏ（II）、Ｎｉ（II）、ＢＥ（II）、ＣＥ（III）、Ｔａ（III）、Ｔｉ（III）、Ｍｎ（III）、Ｌａ（III）、Ｃｒ（III）、Ｖ（III）、Ｃｏ（III）、ＦＥ（III）、Ａｌ（III）、ＣＥ（IV）、Ｚｒ（IV）、Ｖ（IV）等を中心金属原子とするアセチルアセトナート、アミン、グリシン等のアミノ酸、ルイス酸、有機酸金属塩等が挙げられる。
このうち好ましい硬化触媒としては、過塩素酸マグネシウム、Ａｌ（III），ＦＥ（III）を中心金属原子とするアセチルアセトナートが挙げられる。特に、ＦＥ（III）を中心金属原子とするアセチルアセナートを使用することが最も好ましい。 硬化触媒の添加量は、ハードコート液の固形分濃度の０．０１〜５．０重量％の範囲内が望ましい。
【００４７】
このようにして得られるハードコート層形成用のコーティング用組成物は、必要に応じ、溶剤に希釈して用いることができる。溶剤としては、アルコール類、エステル類、ケトン類、エーテル類、芳香族類等の溶剤が用いられる。また、ハードコート層形成用のコーティング用組成物は、必要に応じて、少量の金属キレート化合物、界面活性剤、帯電防止剤、紫外線吸収剤、酸化防止剤、分散染料、油溶染料、顔料、フォトクロミック化合物、ヒンダードアミン、ヒンダードフェノール系等の耐光耐熱安定剤等を添加し、コーティング液の塗布性、硬化速度および硬化後の被膜性能を改良することもできる。
また、コーティング用組成物の塗布・硬化方法としては、ディッピング法、スピンコート法、スプレーコート法、ロールコート法、あるいは、フローコート法によりコーティング用組成物を塗布した後、４０〜２００℃の温度で数時間加熱乾燥することにより、ハードコート被膜を形成する。なお、ハードコート層の膜厚は、０．０５〜３０μｍであることが好ましい。膜厚が０．０５μｍ未満では、基本性能が実現できない。また、膜厚が３０μｍを越えると表面の平滑性が損なわれたり、光学歪みが発生したりする場合がある。
【００４８】
（４．有機膜層１３）
有機膜層１３は、ハードコート層１２の屈折率よりも０．１０以上低い屈折率を有し、かつ５０ｎｍ〜１５０ｎｍの膜厚の薄膜であり、少なくとも「Ａ１成分」；一般式、ＸｍＲ2３−ｍＳｉ−Ｙ−ＳｉＲ2３−ｍＸｍで表される有機ケイ素化合物（Ｒ2は炭素数１〜６の一価炭化水素基。Ｙはフッ素原子を１個以上含有する二価有機基。Ｘは加水分解性基。ｍは１〜３の整数である。）、「Ａ２成分」；分子中に１個以上のエポキシ基を含有するエポキシ基含有有機化合物、および「Ａ３成分」；平均粒径１〜１５０ｎｍのシリカ系微粒子を有する。
有機膜層１３としては、ハードコート層１２の屈折率よりも０．１０以上低い屈折率を有し、かつ５０ｎｍ〜１５０ｎｍの膜厚で、必須成分Ａ１，Ａ２，Ａ３を含有しておれば特に制限は無く、シリコーン系、アクリル系、エポキシ系、ウレタン系、メラミン系などの樹脂と２種以上併用して成膜した有機薄膜を用いてもよい。このうち特に、プラスチックレンズとしての耐熱性、耐薬品性、耐擦傷性、などの諸特性を考慮した場合は、シリコーン系樹脂、エポキシ系樹脂を含む低屈折率層とすることが好ましく、この際に、表面硬度の向上や、屈折率の調整のため、Ａ成分以外の微粒子状無機物などを添加することも可能である。添加する微粒子状無機物としては、コロイド状に分散したゾルなどが挙げられ、低屈折率という観点から、フッ化マグネシウムゾル、フッ化カルシウムゾルなどが挙げられる。
【００４９】
ここで、「Ａ１成分」は、一般式、ＸｍＲ2３−ｍＳｉ−Ｙ−ＳｉＲ2３−ｍＸｍで表される有機ケイ素化合物であるが、式中のＹは、フッ素原子を１個以上有する二価有機基であり、フッ素原子の個数は好ましくは４〜５０個、特に好ましくは4〜２４個とする。特に、反射防止性、防汚性、撥水性等の諸機能を良好に発現させるためには、フッ素原子を多量に含有していることが好ましいが、多すぎると、架橋密度が低下するため十分な耐擦傷性が得られない場合が生ずる。従って、Ｙとしては下記の構造のものが好ましい。
−ＣＨ２ＣＨ２（ＣＦ２）ｎＣＨ２ＣＨ２−
−Ｃ２Ｈ４−ＣＦ（ＣＦ３）−（ＣＦ２）ｎ−ＣＦ（ＣＦ３）−Ｃ２Ｈ４−
〔ｎは２〜２０の整数〕
上記構造中のｎとしては２〜２０の値を満たす必要があるが、より好ましくは２〜１２、特に好ましくは４〜１０の範囲を満たすのがよい。これより少ないと、反射防止性、防汚性、撥水性等の諸機能、及び耐薬品性を十分に得ることができない場合があり、多すぎると、架橋密度が低下するため十分な耐擦傷性が得られない場合が生ずる。
Ｒ2は、炭素数１〜６の一価炭化水素基を表すが、具体的には、メチル基、エチル基、プロピル基、ブチル基、ヘキシル基、シクロヘキシル基等のアルキル基、フェニル基等を例示することができる。良好な耐擦傷性を得るには、メチル基が好ましい。
ｍは１〜３の整数であるが、好ましくは２又は３とするものであり、特に高硬度な被膜にするにはｍ＝３とするのが好ましい。
Ｘは、加水分解性基を表す。具体例としては、Ｃｌなどのハロゲン原子、ＯＲＸ（ＲＸは炭素数１〜６の一価炭化水素基）で示されるオルガノオキシ基、特にメトキシ基、エトキシ基、プロポキシ基、イソプロポキシ基、ブトキシ基などのアルコキシ基、イソプロペノキシ基などのアルケノキシ基、アセトキシ基等のアシルオキシ基、メチルエチルケトキシム基等のケトオキシム基、メトキシエトキシ基等のアルコキシアルコキシ基などを挙げることができる。これらの中でアルコキシ基が好ましく、特にメトキシ基、エトキシ基のシラン化合物が取り扱い易く、加水分解時の反応の制御もし易いため、好ましい。
このような「Ａ１成分」の具体例としては、例えば下記のものが挙げられる。
【００５０】
【化１】
2008152222.tif 000003
【００５１】
上記「Ａ１成分」は、有機膜層１３を構成する組成物中の樹脂成分全量に対して６０〜９９重量％の範囲、好ましくは６０〜９０重量％の範囲で含有されるものであり、このため「Ａ１成分」の有機ケイ素化合物による被膜の耐薬品性の向上をなすことができ、従来のポリシロキサン系の被膜の弱点であった耐アルカリ性の向上をなすことができるものである。
また、「Ａ２成分」である分子中に１個以上のエポキシ基を含有するエポキシ基含有有機化合物としては、適宜のものを用いることができる。組成物中において樹脂成分全量に対して５〜２０重量％の範囲で含有させることが好ましく、この範囲よりも少ないと被膜の耐クラック性及びハードコート層との密着性を十分に向上することができず、またこの範囲より多いと、また被膜の耐摩耗性が低下するおそれがある。
このエポキシ基含有有機化合物としては、好ましくは一般式Ｒ3ｎＲ4ｐＳｉＺ４−〔ｎ＋ｐ〕〔Ｒ3，Ｒ4は炭素数１〜１６の有機基であり、少なくとも一方はエポキシ基を含む。Ｚは加水分解性基。ｎ，ｐは０〜２の整数であって１≦ｎ＋ｐ≦３である。〕で表される化合物と、下記一般式（１）で示される化合物とから選ばれるものを用いるものであり、このような化合物から一種又は複数種を用いることができる。この場合、被膜の耐薬品性及び耐摩耗性を低下させることなく、耐クラック性を更に向上することができる。これらの化合物の合計の含有量は、樹脂成分全量に対して１〜２０重量％の範囲であることが好ましく、この含有量が過小であると耐クラック性の向上を十分になすことができないおそれがあり、またこの含有量が過剰であると耐薬品性及び耐摩耗性を低下させるおそれがある。
【００５２】
【化２】
2008152222.tif 000004
【００５３】
上記一般式Ｒ3ｎＲ4ｐＳｉＺ４−〔ｎ＋ｐ〕で表される化合物としては、基材への付着性、得られる塗膜の硬度および低反射性、組成物の寿命等の目的に応じて適宜選択されるが、例えば、グリシドキシメチルトリメトキシシラン、グリシドキシメチルトリエトキシシラン、α−グリシドキシエチルトリメトキシシラン、α−グリシドキシエチルトリエトキシシラン、β−グリシドキシエチルトリエトキシシラン、β−グリシドキシプロピルトリメトキシシラン、α−グリシドキシプロピルトリメトキシシラン、α−グリシドキシプロピルトリエトキシシラン、β−グリシドキシプロピルトリエトキシシラン、γ−グリシドキシプロピルトリメトキシシラン、（3,4−エポキシシクロヘキシル）メチルトリメトキシシラン、γ−グリシドキシプロピルビニルジエトキシシラン、γ−グリシドキシプロピルフェニルジエトキシシラン、δ−（3,4−エポキシシクロヘキシル）ブチルトリエトキシシラン等が挙げられる。
また、上記一般式（１）で示される化合物では、式中のＲ5〜Ｒ16はメチル基等の適宜の炭化水素基などの有機基を挙げることができる。また、このＲ5〜Ｒ16のうち少なくとも一つはエポキシ基を含むものであり、例えば下記構造を有するものを挙げることができる。
【００５４】
【化３】
2008152222.tif 000005
【００５５】
このような一般式（１）で示される化合物の具体例としては、例えば下記に示すものを挙げることができる。
【００５６】
【化４】
2008152222.tif 000006
【００５７】
【化５】
2008152222.tif 000007
【００５８】
また、エポキシ基含有有機化合物としては、一般式Ｒ3ｎＲ4ｐＳｉＺ４−〔ｎ＋ｐ〕、および一般式（１）に示すもののほか、適宜のエポキシ化合物を用いることもできる。このようなエポキシ化合物としては、例えば下記に示すものを挙げることができる。
【００５９】
【化６】
2008152222.tif 000008
【００６０】
また、「Ａ３成分」のシリカ系微粒子としては、平均粒径１〜１５０ｎｍシリカ系微粒子を、例えば水、アルコール系もしくはその他の有機溶媒からなる分散媒、にコロイド状に分散させたシリカゾルを挙げることができる。また、低屈折率化のために、例えば内部に空洞ないし空隙が形成されているシリカ系微粒子からなるシリカゾルを用いることが好ましい。シリカ系微粒子の内部空洞内にシリカよりも屈折率が低い気体または溶媒が包含されることによって、空洞のないシリカ系微粒子に比べてより屈折率が低減し、反射防止層の低屈折率化が達成される。
内部に空洞を有するシリカ系微粒子は、特開２００１−２３３６１１号公報に記載されている方法等で製造することができるが、本発明では、平均粒径が２０〜１５０ｎｍの範囲にあり、かつ屈折率が１．１６〜１．３９の範囲にあるものを使用することが望ましい。粒子の平均粒径が２０ｎｍ未満になると、粒子内部の空隙率が小さくなって、所望の低屈折率が得られなくなる。また、平均粒径が１５０ｎｍを超えると、有機薄膜のヘーズが増加するので好ましくない。このように内部空洞を有するシリカ系微粒子としては、平均粒径２０〜１５０ｎｍ、屈折率１．１６〜１．３９の中空シリカ微粒子を含む分散ゾル（触媒化成工業（株）製、スルーリア、及びレキューム）等が挙げられる。
【００６１】
また、有機膜層１３の組成物において、微粒子として「Ａ３成分」以外に他の微粒子を併用することも可能である。それらの微粒子の添加総量としてはその他の樹脂成分との重量割合は、特に限定されるものではないが、微粒子／その他の成分（固形分）＝８０／２０〜１０／９０の範囲になるように設定するのが好ましく、より好ましくは５０／５０〜１５／８５である。微粒子が８０より多いと、コーティング材組成物によって得られる硬化被膜の機械的強度が低下するおそれがあり、逆に中空微粒子が１０より少ないと、硬化被膜の低屈折率を発現させる効果が小さくなるおそれがある。
上記成分のほかに有機膜層１３の組成物中に併用可能な有機ケイ素化合物としては、テトラエトキシシラン等のシリケート類、メチルトリメトキシシラン、ヘキシルトリメトキシシラン、デシルトリメトキシシラン等のアルキルシラン類、フェニルトリメトキシシラン等のフェニルシラン類、γ−アミノプロピルトリエトキシシラン、γ−メルカプトプロピルトリメトキシシラン等のシランカップリング剤類等の各種化合物を挙げることができる。
これらの有機ケイ素化合物は、樹脂成分全量に対して２０重量％以下とすることが好ましい。この含有量が過剰であると被膜の耐クラック性が低下したり親水性が高くなり耐薬品性が低下したりするおそれがある。
【００６２】
また、他の有機ケイ素化合物としては、一般式ＲＦ−ＳｉＸ3〔ＲＦはフッ素原子を一個以上含有する一価有機基。Ｘは加水分解性基。〕で示されるフッ化アルキル基含有アルコキシシランを含有させることもできる。このようなものを含有させると、形成される被膜の屈折率を更に低減させることができる。
一般式ＲＦ−ＳｉＸ3において、ＲＦにおけるフッ素原子の数は３〜２５個、特に３〜１７個であることが好ましい。中でも、下記のような構造単位は、極性部分を含んでいないため特に好ましい。
ＣＦ３Ｃ２Ｈ４−
ＣＦ３（ＣＦ２）３Ｃ２Ｈ４−
ＣＦ３（ＣＦ２）７Ｃ２Ｈ４−
【００６３】
また、加水分解性基であるＸは、上記「Ａ１成分」におけるものと同様とすることができる。
このような一般式ＲＦ−ＳｉＸ3に示すフッ化アルキル基含有アルコキシシランとして
は、例えば下記に示すものが挙げられる。
ＣＦ３Ｃ２Ｈ４−Ｓｉ（ＯＣＨ３）３
ＣＦ３（ＣＦ２）３Ｃ２Ｈ４−Ｓｉ（ＯＣＨ３）３
ＣＦ３（ＣＦ２）７Ｃ２Ｈ４−Ｓｉ（ＯＣＨ３）３
この一般式ＲＦ−ＳｉＸ3で示されるフッ化アルキル基含有アルコキシシランとその加水分解物（部分加水分解物）の含有量は適宜調整されるが、添加量が多くなると被膜の耐擦傷性が低下することから、組成物中の樹脂成分全量に対して１〜３０重量％の範囲とすることが好ましく、特に１０重量％以下が好ましい。
また、他の有機ケイ素化合物としては、下記一般式に示すジアルキルシロキシ系の加水分解性オルガノシランを挙げることができる。
【００６４】
【化７】
2008152222.tif 000009
【００６５】
このようなジアルキルシロキシ系の加水分解性オルガノシランとしては、例えば下記に示す構造のものを挙げることができる。
【００６６】
【化８】
2008152222.tif 000010
【００６７】
さらに、有機膜層１３を構成するコーティング組成物には、必要に応じて、少量の前述の硬化触媒、光重合開始剤、酸発生剤、界面活性剤、帯電防止剤、紫外線吸収剤、酸化防止剤、ヒンダートアミン・ヒンダートフェノール等の光安定剤、分散染料・油溶染料・蛍光染料・顔料等を添加し、コーティング液の塗布性の向上や、硬化後の被膜性能を改良することができる。
このような有機膜層１３は、上述する「Ａ１成分」「Ａ２成分」および「Ａ３成分」を含有するコーティング用組成物を用いて、湿式法によりハードコート層上に低屈折率の有機薄膜として好適に形成することができる。蒸着法やスパッタリング法などの乾式法で形成される無機膜は、下層の有機被膜からなるハードコート層との大きな熱膨張率差により耐熱性が低いのに対して、湿式法により形成される有機薄膜からなる反射防止層は、ハードコート層との熱膨張率差が小さいことから加熱によるクラックの発生が起こり難くなり、耐熱性に優れる。また、湿式法により形成することができるため、真空装置や大型の設備は不要となり、簡便に作製することが可能となる。
【００６８】
湿式法による低屈折率の反射防止層の成膜方法としては、ディッピング法、スピンナー法、スプレー法、フロー法などの公知の方法を用いることができる。これらの成膜方法のうちで、プラスチックレンズのような曲面形状に膜厚が５０〜１５０ｎｍの薄膜をムラなく成膜することを考慮すると、ディッピング法、またはスピンナー法が好ましい。なお、ハードコート層上に低屈折率の反射防止層を形成する際には、ハードコート層表面に前処理を行うことが好ましい。この前処理の具体例としては、表面研磨、紫外線−オゾン洗浄、プラズマ処理等によりハードコート層表面を親水化（接触角θ＝６０°以下）する方法が有効である。
【００６９】
反射防止層の一部を構成する有機膜層１３の具体的な成膜方法は、以下の様な手順により行われる。 まず、「Ａ１成分」の有機ケイ素化合物を有機溶剤で希釈し、さらにそこに「Ａ２成分」の有機ケイ素化合物を添加する。その後必要に応じて水または薄い塩酸、酢酸等を添加して加水分解を行う。さらに、「Ａ３成分」のシリカ系微粒子を有機溶剤中にコロイド状に分散した品を添加する。その後、必要に応じ、硬化触媒、光重合開始剤、酸発生剤、界面活性剤、紫外線吸収剤、酸化防止剤などを添加し、十分に撹拌した後にコーティング液として用いる。
【００７０】
このとき、硬化後の固形分に対して、コーティング液の希釈する濃度は、好ましくは固形分濃度として０．５〜１５重量％であり、より好ましくは１〜１０重量％である。固形分濃度が１５重量％を越えた場合には、ディピング法で引き上げ速度を遅くしたり、スピンナー法で回転数を高くしたりしても、所定の膜厚を得ることが困難であり、膜厚が必要以上に厚くなってしまう。また、固形分濃度が０．５重量％に満たない場合には、ディピング法で引き上げ速度を早くしたり、スピンナー法で回転数を遅くしたりしても、膜厚が必要よりも薄くなってしまい所定の膜厚を得ることが困難である。また、速度を速くし過ぎたり、回転数を遅くし過ぎたりすると、レンズ上での塗りムラが大きくなりやすく、界面活性剤等の添加でも対応仕切れなくなってしまう。
【００７１】
コーティング液をハードコート層１２に塗布後、熱または紫外線及びその併用によって硬化させ有機膜層１３を得られるが、加熱処理によって硬化させることが好ましい。加熱処理の際の加熱温度は、コーティング用組成物の組成、レンズ基材１０の耐熱性等を考慮して決定されるが、５０〜２００℃が好ましく、より好ましくは８０〜１４０℃である。
得られる有機膜層１３の膜厚は５０〜１５０ｎｍの範囲である必要がある。この範囲より厚すぎても薄すぎても十分な反射防止効果が得られない。また、有機膜層１３の屈折率は、反射防止層として機能するためには、下層のハードコート層１２との屈折率差が０．１０以上、好ましくは０．１５以上、さらに好ましくは０．２０以上とする必要がある。具体的な屈折率は、１．３０〜１．４５の範囲とすることが好ましい。
【００７２】
次に、本実施形態にかかる表面修復用部材を図２に基づいて説明する。
図２（Ａ）は、表面修復用部材２０で眼鏡レンズ１の表面に生じた傷３０を修復する状態を示す正面図であり、図２（Ｂ）は、その断面図である。なお、図２において、傷３０は大きく図示されている。
図２において、表面修復用部材２０は修復用組成物が繊維に含浸または付着された布である。
布は、木綿、絹、麻等天然繊維や、ポリアミド(ナイロン)系、ポリエステル系、アクリル、ポリビニルアルコール系、ポリウレタン系、ポリ塩化ビニリデン系、ポリ塩化ビニル系、ポリフルオロエチレン系、ポリプロピレン系、ポリエチレン系等の合成繊維から形成される。さらに、織布でも不織布でも表面修復用部材２０として利用可能である。
本実施形態では、長繊維や短繊維でも利用可能であり、その太さも限定されないが、好ましくは、極細の長繊維から形成される布、例えば、トレシー（商品名）が好ましい。
【００７３】
本実施形態で使用される表面修復用組成物は、有機膜層１３と同じ屈折率の組成物であり、具体的には、前述の「Ａ１成分」「Ａ２成分」および「Ａ３成分」を含有する。「Ａ１成分」が一般式、ＸｍＲ2３−ｍＳｉ−Ｙ−ＳｉＲ2３−ｍＸｍで表される有機ケイ素化合物〔Ｒ2は炭素数１〜６の一価炭化水素基。Ｙはフッ素原子を１個以上含有する二価有機基。Ｘは加水分解性基。ｍは１〜３の整数である。〕であり、「Ａ２成分」が分子中に１個以上のエポキシ基を含有するエポキシ基含有有機化合物であり、「Ａ３成分」が平均粒径１〜１５０ｎｍのシリカ系微粒子である。このシリカ系微粒子は、前述の通り中空に形成されている。
【００７４】
表面修復用組成物に含有される微粒子は布に対して０．０１質量％以上１０質量％以下であり、好ましくは、０．１質量％以上１質量％以下である。
微粒子が布に対して０．０１質量％未満であると、微粒子の研磨剤としての機能が十分に達成できなくなる。微粒子が布に対して１０質量％を越えると、微粒子の研磨剤としての機能が大きくなり過ぎ、かえって、眼鏡レンズ１の表面自体に引っ掻き傷を形成することになる。
【００７５】
前述の構成の表面修復用部材２０を製造するには、まず、有機膜層１３を形成するためのコーティング液を作製し、このコーティング液を水で希釈し、この希釈したコーティング液を布に含浸させる。
その後、布を所定温度、例えば、８０℃で乾燥させる。乾燥時間は、例えば、８時間である。乾燥温度および乾燥時間は、使用する布の大きさなどにより決定される。
【００７６】
前述の構成の表面修復用部材２０を用いて眼鏡レンズ１の表面に生じた傷３０を修復するには、修復用組成物を含むコーティング液が乾燥して染み込んだ表面修復用部材２０を眼鏡レンズ１の表面に押し当て、その状態で表面を擦る。
すると、図３（Ａ）に示される通り、修復用組成物４０が断面略Ｖ字形に形成された傷３０に入り込み、この傷３０を埋めることになる。さらに、修復用組成物４０の中には微粒子４１も含まれているため、この微粒子４１が研磨剤の働きをして、傷の角を滑らかにする。例えば、図３（Ｂ）に示される通り、傷３０の開口側端部が摩耗されてなだらかな傾斜面とされる。
なお、表面修復用部材２０で眼鏡レンズ１の表面を擦るにあたり、本実施形態では、作業員の手で行うものであり、表面修復用部材２０を眼鏡レンズ１の表面で往復させたり、円軌跡に沿って運動させたりする。
【００７７】
以上説明した実施形態によれば、次のような作用効果を得ることができる。
（１）有機膜層１３が表面に形成された眼鏡レンズ１の表面の傷３０を修復するにあたり、有機膜層１３を構成し微粒子４１を含む組成物と同じ屈折率の組成物を含む修復用組成物４０を傷３０に埋めた。この修復用組成物４０を傷３０に埋める際に、修復用組成物４０に含まれる微粒子４１が傷３０の開口側端縁を研磨することになり、傷３０の開口側端縁が摩耗されて鈍角になる。さらに、傷３０に埋め込まれる修復用組成物４０は有機膜層１３を構成する組成物と同じ屈折率であるから、傷３０の表面の内側と外側とで光学的な特性に相違がないので、傷３０が目立たない。
従って、本実施形態では、眼鏡レンズ１の表面に生じた傷３０の修復を、傷３０に修復用組成物４０を埋め込むという簡単な作業によって行うことができる。そのため、傷３０の修復のために眼鏡レンズ１の有機膜層１３自体を剥離するという大掛かりな作業をする必要がないので、修復のための時間やコストを低減することができる。
【００７８】
（２）修復用組成物を含むコーティング液を表面修復用部材２０に染み込ませ、この表面修復用部材２０で眼鏡レンズ１の表面を擦る構成としたから、傷３０の開口端縁が修復用組成物４０に含まれる微粒子４１で確実に摩耗されることになり、しかも、修復用組成物４０が傷３０の奥深く埋め込まれることになる。そのため、より簡単な作業で傷３０の修復を効率的に行うことができる。
【００７９】
（３）眼鏡レンズ１は、ハードコート層１２と有機膜層１３とから反射防止層が構成され、この有機膜層１３は、ハードコート層１２の屈折率よりも０．１０以上低い屈折率を有するコーティング膜であり、かつ、少なくとも下記「Ａ１成分」「Ａ２成分」および「Ａ３成分」を含有する。
「Ａ１成分」；一般式、ＸｍＲ2３−ｍＳｉ−Ｙ−ＳｉＲ2３−ｍＸｍで表される有機ケイ素化合物〔Ｒ2は炭素数１〜６の一価炭化水素基。Ｙはフッ素原子を１個以上含有する二価有機基。Ｘは加水分解性基。ｍは１〜３の整数である。〕
「Ａ２成分」；分子中に１個以上のエポキシ基を含有するエポキシ基含有有機化合物
「Ａ３成分」；平均粒径１〜１５０ｎｍのシリカ系微粒子
そのため、本実施形態の眼鏡レンズ１は、「Ａ１成分」によりフッ素樹脂が本来有しているような低屈折率及び耐薬品性を発現し、「Ａ２成分」に含まれるエポキシ基の効果により高い柔軟性を発現することができ、「Ａ３成分」により、粒子内部の空隙率を大きくして所望の低屈折率を得ることができるとともに有機膜層１３のヘーズが増加することがない、という効果を奏することができる。
（４）本実施形態の修復用組成物は、「Ａ１成分」「Ａ２成分」および「Ａ３成分」を組成として含む構成であるため、前述の好適な眼鏡レンズ１に対して、その表面に生じた傷３０の修復を簡単な作業によって行うことができる。
【００８０】
（５）表面修復用部材２０は修復用組成物４０が繊維に含浸または付着させた構成であるから、修復用組成物４０が表面修復用部材２０から脱漏することがないので、表面修復用部材２０の取扱が容易となる。
（６）表面修復用部材２０は布から形成され、布の繊維に修復用組成物４０を含浸または付着させた。布は丈夫であるため、取扱性もよい。さらに、布の繊維を極細のものを用いることで、極細繊維の間に修復用組成物４０を入り込ませることで、多くの修復用組成物４０を脱漏させることなく含浸・付着させることができる。
【００８１】
（７）布に対して微粒子４１が０．０１質量％以上１０質量％以下であるから、微粒子の研磨剤としての機能を十分に達成することと、傷修復に際して眼鏡レンズ１の表面自体に引っ掻き傷を生じさせないという相反する効果を同時に達成することができる。
【００８２】
（８）表面修復用部材２０を製造するため、修復用組成物４０から有機膜層１３を形成するためのコーティング液を作製し、このコーティング液を水で希釈し、この希釈したコーティング液を布に含浸させ、その後、布を乾燥させた。そのため、表面修復用部材２０を乾燥させた状態で取り扱うことができるから、表面修復用部材２０の保管、搬送、使用を容易に行うことができる。
【００８３】
[第二実施形態]
次に、本発明の第二実施形態を図４に基づいて説明する。図４は、眼鏡レンズ１の表面に生じた傷３０を修復する様子を示した模式図である。
眼鏡レンズ１の構成は第一実施形態と同様であるので説明は省略する。
第二実施形態で眼鏡レンズ１の表面に生じた傷３０を修復するには、図４に示すように、修復用組成物を含むコーティング液を眼鏡レンズ１の表面の傷３０に滴下する。このとき、液状の修復用組成物４０は断面略Ｖ字形に形成された傷３０の奥深くまで入り込み、傷３０を埋める。そして、眼鏡レンズ１の表面を布などで擦るが、傷３０に滴下したコーティング液が乾燥した後に擦ってもよい。擦ることにより、眼鏡レンズ１の表面に残った成分が拭き取られる。すると、図４に示すように、眼鏡レンズ１の表面が滑らかになり、傷の修復を行うことができる。
【００８４】
ここで使用される表面修復用組成物は、第一実施形態と同様に有機膜層１３と同じ屈折率の組成物である。また、布は、眼鏡レンズ１の表面に傷をつけないものであれば特に限定されない。例えば、第一実施形態で表面修復用部材２０として使用した布でもよいし、紙などでもよい。
以上のような構成であれば、第一実施形態の（１）(３)（４）と同等の作用効果および以下の作用効果を奏することができる。
【００８５】
（９）液体である修復用組成物を含むコーティング液を傷３０に滴下するので、傷３０の奥深くまで修復用組成物が入り込む。したがって、確実に傷３０の修復を行うことができる。
また、布などで擦るだけでよいので、特別な部材を必要としない。したがって、より簡単な作業とより安価なコストで傷３０の修復を効率よく行うことができる。
【００８６】
なお、本発明は、前記した実施形態に限定されるものではなく、本発明の目的および効果を達成できる範囲内での変形や改良が、本発明の内容に含まれるものであることはいうまでもない。
例えば、前記第一実施形態では、表面修復用部材２０を布から形成したが、本発明では、布に代えて紙を用いてもよい。
さらに、布に修復用組成物４０を浸した後、乾燥させることなく表面修復用部材２０をそのまま使用するものでもよい。
【００８７】
また、前記第一実施形態では、表面修復用部材２０を作業員が手にとって眼鏡レンズ１に擦りつける構成としたが、本発明では、表面修復用部材２０を治具に固定し、この治具をモータなどの駆動機構を介して回転、往復運動させる構成としてもよい。
さらに、表面修復用部材２０を眼鏡レンズ１の表面に擦る構成に限定されるものではなく、押圧する構成としてもよい。
【００８８】
また、本発明の光学物品は眼鏡レンズ１に限定されるものではなく、カメラレンズ、望遠鏡用レンズ、顕微鏡用レンズ、ステッパー用集光レンズ、さらには、テレビやパソコンなどの表示画面、車・住宅などで使用される窓としてもよい。
また、基材１０はプラスチック製に限定されるものではなく、ガラス製であってもよい。
【実施例】
【００８９】
次に、本実施形態の効果を確認するための実施例について説明する。
［実施例１］
［低屈折率層用コーティング液の調製］
特開２００６−１４６１３１号公報で記載されたコーティング液の調整を行う。つまり、プロピレングリコールモノメチルエーテル（以下ＰＧＭＥ）１８．８ｇ、γ−グリシドキシトリメトキシシラン８．１ｇを混合した後、０．１規定塩酸水溶液２．２ｇを撹拌しながら滴下し、５時間撹拌した。この液に、内部に空洞を有する平均粒径６０ｎｍのシリカ系微粒子（中空シリカ微粒子）をイソプロパノールに分散させた固形分濃度２０ｗｔ％のシリカゾル（触媒化成工業（株）製、商品名「スルーリア１４２０」）２０．７ｇを加えて十分に混合した後、重合触媒としてＡｌ（Ｃ５Ｈ７Ｏ２）３を０．０４ｇ、シリコン系界面活性剤（日本ユニカー製 Ｌ７６０４）を０．０１５ｇ添加して撹拌、溶解することにより、固形分濃度が２０％のコーティング原液を得た。このコーティング液を希釈するために、３００ｐｐｍ濃度のシリコン系界面活性剤（日本ユニカー製 Ｌ７６０４）入りＰＧＭＥ溶液を準備し、コーティング原液を３５．３ｇ、希釈用界面活性剤入りＰＧＭＥ溶液１１４．７ｇを混合して十分に撹拌し、固形分濃度が約４．７％の低屈折率層用のコーティング液を作製した。ここで得られた低屈折率層用のコーティング液をＸと略す。
【００９０】
［表面修復用部材２０の作製］
上記コーティング液１００ｇを水で希釈し１０００ｇとした（１０倍希釈）。その液に布として眼鏡拭き（商品名「トレシー」）を入れ、しみ込ませた後、この眼鏡拭きを８０℃で6時間乾燥させた。これにより、表面にコーティング剤の成分が付着した眼鏡拭きから表面修復用部材２０が作製される。ここで、乾燥重量が0.5％増加していたため、この表面修復用部材２０には約０．５％のコーティング成分を含んでいることを確認した。
なお、実施例１では、コーティング液の希釈倍率を調節して、コーティング成分を０．０１％含有した表面修復用部材２０を作製した。
【００９１】
［実施例２］
実施例１と同様にして表面修復用部材２０を作製した。但し、実施例２では実施例１と異なり、コーティング成分を０．１％とした。
【００９２】
［実施例３］
実施例１と同様にして表面修復用部材２０を作製した。但し、実施例３では実施例１と異なり、コーティング成分を１％とした。
【００９３】
［実施例４］
実施例１と同様にして表面修復用部材２０を作製した。但し、実施例４では実施例１と異なり、コーティング成分を１０％とした。
【００９４】
［実施例５および実施例６］
実施例１の低屈折率層用コーティング液Ｘを調整した。
【００９５】
［比較例１］
比較例１はコーティング液Ｘからなる成分を全く含まない眼鏡拭きを表面修復用部材とした。
【００９６】
［比較例２］
比較例２は実施例５、６に対する比較例である。低屈折率層用コーティング液Ｘは用いない。
【００９７】
［傷を修復する効果］
試験用の眼鏡レンズ１としてセイコーオーガテックＡＺ（セイコーオプティカルプロダクト株式会社製）にスチールウール（日本スチールウール（株）製  ＃0000番）を用いて、１ｋｇの荷重、２０往復でレンズ表面を擦り、レンズ表面に傷をつけた。
実施例１〜４および比較例１は、この眼鏡レンズ１を実施例で作製した表面修復用部材２０でよく拭き、傷３０の程度を目視で確認した。同様に、比較例１としてコーティング成分を含まない眼鏡拭きで眼鏡レンズ１の表面を実施例と同様に擦った。
実施例５は、眼鏡レンズ１の表面の傷３０にコーティング液Ｘをスポイトで数滴たらした後、眼鏡レンズ１の表面を布で擦った。
実施例６は、眼鏡レンズ１の表面の傷３０にコーティング液Ｘをスポイトで数滴たらし、室温で５分間放置して乾燥させた。その後、眼鏡レンズ１の表面を布で擦った。
比較例２は、眼鏡レンズ１の表面の傷３０にコーティング液Ｘを滴下せずに、眼鏡レンズ１の表面を布で拭く操作を行った。
傷の程度は  ◎：ほとんど傷が見えない。  ○：少し傷が見える。  ×：傷が見える。の３段階で評価した。試験結果を次の表１に示す。
【００９８】
【表１】
2008152222.tif 000011
【００９９】
この結果から、実施例２、３、５、６は傷がほとんど見えず、大きな効果を奏することができた。実施例１は傷が少し見える程度であるが、この傷は実用上、問題はない。比較例１、２は傷がよく見える結果となり、本発明の効果を奏することができなかった。
【産業上の利用可能性】
【０１００】
本発明は、光学物品、例えば、眼鏡レンズ、カメラレンズ、望遠鏡用レンズ、顕微鏡用レンズ、ステッパー用集光レンズ、さらには、テレビやパソコンなどの表示画面、車・住宅などで使用される窓に利用することができる。
【図面の簡単な説明】
【０１０１】
【図１】本発明の光学物品の表面修復方法にかかる第一実施形態で傷が修復される眼鏡レンズの断面図。
【図２】第一実施形態の動作を説明するための図。
【図３】第一実施形態で傷が修復されることを説明するための模式図。
【図４】第二実施形態で傷が修復されることを説明するための模式図。
【符号の説明】
【０１０２】
１…眼鏡レンズ（光学物品）、１０…基材、１１…プライマー層、１２…ハードコート層、１３…有機膜層、２０…表面修復用部材、３０…傷、４０…修復用組成物、４１…微粒子。
【図１】
2008152222.tif 000012
【図２】
2008152222.tif 000013
【図３】
2008152222.tif 000014
【図４】
2008152222.tif 000015